(57)【特許請求の範囲】
【請求項１】
クロロプレンゴムと、
前記クロロプレンゴムを架橋可能なシラン化合物と、
耐油性向上成分として、常温で固体であり融点が１２０℃以上２００℃未満の酸化防止剤、および酸化亜鉛と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物。
【請求項２】
前記常温で固体であり融点が１２０℃以上２００℃未満の酸化防止剤は、フェノール系の酸化防止剤である請求項１に記載のクロロプレンゴム組成物。
【請求項３】
さらに、常温で液体である酸化防止剤を含み、
前記耐油性向上成分として、前記常温で固体であり融点が１２０℃以上２００℃未満の酸化防止剤、および前記酸化亜鉛と、前記常温で液体である酸化防止剤とが組み合わされて用いられている請求項１または２に記載のクロロプレンゴム組成物。
【請求項４】
前記常温で液体である酸化防止剤は、アミン系の酸化防止剤である請求項３に記載のクロロプレンゴム組成物。
【請求項５】
導体と、
前記導体の外周に配置された絶縁層と、
を有する絶縁電線またはケーブルであって、
前記絶縁層は、クロロプレンゴム組成物の架橋成形体であり、
前記クロロプレンゴム組成物は、
クロロプレンゴムと、
前記クロロプレンゴムを架橋可能なシラン化合物と、
耐油性向上成分として、常温で固体であり融点が１２０℃以上２００℃未満の酸化防止剤、および酸化亜鉛と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、絶縁電線またはケーブル。
【請求項６】
クロロプレンゴムと、
前記クロロプレンゴムを架橋可能なシラン化合物と、
耐油性向上成分として、常温で固体であり融点が１２０℃以上２００℃未満の酸化防止剤、および酸化亜鉛と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物により成形体を形成する工程と、
前記成形体を、０．１ＭＰａ以上０．６ＭＰａ以下の水蒸気あるいは温浴で加熱することで架橋する工程と、
を有するクロロプレンゴム組成物の成形体の製造方法。
【請求項７】
前記成形体を形成する工程では、押出機の途中から、前記シラン化合物をポンプで圧入する請求項６に記載のクロロプレンゴム組成物の成形体の製造方法。
【請求項８】
前記クロロプレンゴム組成物として、ペレット化した前記クロロプレンゴムにフィラを打粉し前記シラン化合物を含浸させた材料が用いられる請求項６に記載のクロロプレンゴム組成物の成形体の製造方法。
【請求項９】
前記成形体を形成する工程では、押出機のホッパーから、前記クロロプレンゴム組成物を投入する請求項８に記載のクロロプレンゴム組成物の成形体の製造方法。
【発明の詳細な説明】
【技術分野】
【０００１】
本発明は、クロロプレンゴム組成物、絶縁電線またはケーブル、および、クロロプレンゴム組成物の成形体の製造方法に関する。
【背景技術】
【０００２】
ゴム材料や絶線電線・ケーブルの被覆材料の架橋方法には、マイクロ波架橋（ＵＨＦ）、溶融塩架橋（ＬＣＭ）、飽和水蒸気連続架橋（ＳＶＣＶ）、過熱水蒸気連続架橋（ＳＳＣＶ）、遠赤外線連続架橋（ＩＲＣＶ）、流動床法（ＰＣＭ）、熱風加熱法（ＨＡＶ）、電子線照射法等の連続架橋方式と、鉛、トリメチルペンテン（ＴＰＸ）などを被覆、ドラム巻取り後、釜架橋するバッチ架橋方式とがある。
【０００３】
対象物の厚さ、形状、構造、長さ、被覆材料の種類等により、これらのどの架橋方法が最も適しているか選定され、適用されているが、架橋装置価格、架橋速度、取り扱い性、製品性能等々から、それぞれ一長一短がある。
【０００４】
例えば、生産性やドラム巻取時の変形抑制が可能な点では、連続架橋方式が優れている。また例えば、加圧設備コストがかからないことや架橋時の変形抑制が可能な点では、常圧架橋が優れている。このため、生産性、設備コスト、ケーブルの変形抑制の観点においては、連続常圧架橋方式が優れているといえる。また、架橋時の変形抑制が可能な範囲で微少な圧力を加えることで、材料中の水分や気泡が原因の発泡を抑制できる連続微加圧架橋方式は、加圧設備コストはかかるものの、１００℃以上の高温で架橋処理が行え、生産性の向上が見込める優れた方式である（特許文献１）。
【０００５】
一方、塩素含有樹脂をシラン架橋させる常温常圧架橋方式に関する技術が公開されており、特許文献２では、塩素含有樹脂に２級アミノシランを添加して塩素含有樹脂をシラン架橋させる技術、特許文献３では、塩素含有樹脂に２級アミノシランを添加する際のグラフト効率を高めるために、塩化水素捕捉剤を添加する技術が開示されている。
【０００６】
塩素含有樹脂としては、例えばクロロプレンゴムが用いられる。クロロプレンゴムの架橋手法として、シラン架橋は、比較的低温で進行させることができるため、前述の連続常圧架橋方式や連続微加圧架橋方式を適用することで、エネルギーコストを低減できる優れた手法である。
【先行技術文献】
【特許文献】
【０００７】
【特許文献１】特開２０１１−５８５２号公報
【特許文献２】特開昭６１−４２５０８号公報
【特許文献３】特開２０１３−１９４２３３号公報
【発明の概要】
【発明が解決しようとする課題】
【０００８】
クロロプレンゴムをシラン架橋した材料は、架橋速度が速いため、従来の手法で架橋した材料に比べて、エネルギーコスト低減に優れた材料である。ただし、架橋鎖の中に炭素−ケイ素結合のように、主鎖の炭素−炭素結合に比べて結合エネルギーの低い部位を含んでいる。
【０００９】
このため、クロロプレンゴムをシラン架橋した材料は、従来の手法で架橋した材料に比べて、耐熱性や耐油性（特に耐油伸び残率）に劣ることがあり、規格（耐油伸び残率≧６０％）はクリアするものの、裕度が小さく、製造現場において安定した特性が得られないことがある。
【００１０】
そこで、本発明の一目的は、架橋成形体における耐油性に優れたクロロプレンゴム組成物、それを用いた絶縁電線またはケーブル、および、クロロプレンゴム組成物の成形体の製造方法を提供することである。
【課題を解決するための手段】
【００１１】
本発明の一観点によれば、
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物
が提供される。
【００１２】
本発明の他の観点によれば、
導体と、
前記導体の外周に配置された絶縁層と、
を有する絶縁電線またはケーブルであって、
前記絶縁層は、クロロプレンゴム組成物の架橋成形体であり、
前記クロロプレンゴム組成物は、
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、絶縁電線またはケーブル
が提供される。
【００１３】
本発明のさらに他の観点によれば、
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物
により成形体を形成する工程と、
前記成形体を、０．１ＭＰａ以上０．６ＭＰａ以下の水蒸気あるいは温浴で加熱することで架橋する工程と、
を有するクロロプレンゴム組成物の成形体の製造方法
が提供される。
【発明の効果】
【００１４】
耐油性向上成分として、クロロプレンゴム１００質量部に対して２質量部以上５質量部以下含有された融点が１２０℃以上２００℃未満の酸化防止剤、および、クロロプレンゴム１００質量部に対して０．１質量部以上１質量部以下含有された酸化亜鉛の少なくとも一方を含むことで、架橋成形体における耐油性に優れたクロロプレンゴム組成物を得ることができる。
【図面の簡単な説明】
【００１５】
【図１】図１（ａ）は、本発明の一実施形態によるクロロプレンゴム組成物を用いた第１の成形体の例のシースを有するケーブルを示す概略断面図であり、図１（ｂ）は、実施形態によるクロロプレンゴム組成物を用いた第２の成形体の例のシートを示す概略断面図である。
【図２】図２（ａ）は、実施形態によるクロロプレンゴム組成物を用いたケーブルの製造工程の例を示す概略図であり、図２（ｂ）は、実施形態によるクロロプレンゴム組成物を用いたシートの製造工程の例を示す概略図である。
【発明を実施するための形態】
【００１６】
クロロプレンゴムをシラン架橋した材料は、架橋におけるエネルギーコスト低減に優れた材料であるが、耐油性が劣ることがある。本願発明者は、クロロプレンゴムをシラン架橋した材料の耐油性を向上させる耐油性向上成分として、酸化防止剤を用いることが有効であることを見出した。ただし、クロロプレンゴムをシラン架橋した材料の耐油性向上成分として酸化防止剤を用いる際に、以下のような課題が生じることがわかった。
【００１７】
液体の酸化防止剤は、耐油性向上成分として有効であるものの、例えば１２０℃×１８ｈの耐油試験中に材料から流出することで、その効果が低減することがある。また、固体の酸化防止剤であっても、融点が高過ぎると凝集しやすく、材料に分散されにくいために、流出はしなくとも、その効果を十分に発揮できないことがある。
【００１８】
そこで、本願発明者は、以下に説明するように、固体の酸化防止剤として、耐油性向上成分として適した融点や含有量等について検討した。また、他の耐油性向上成分として、酸化亜鉛が有効なことも見出し、その含有量等についても検討した。
【００１９】
本発明は、上記知見に基づいてなされたものである。
【００２０】
以下、本発明の一実施形態によるクロロプレンゴム組成物について説明し、また、それを用いた成形体、および成形体の製造方法について説明する。
【００２１】
（１）クロロプレンゴム組成物
実施形態によるクロロプレンゴム組成物は、クロロプレンゴムと、シラン化合物と、耐油性向上成分として、常温で固体であり融点が１２０℃以上２００℃未満の酸化防止剤、および酸化亜鉛の少なくとも一方と、を含む。
【００２２】
（クロロプレンゴム）
実施形態によるクロロプレンゴム組成物は、ベースゴムとして、クロロプレンゴム（ＣＲ）を含む。クロロプレンゴムとしては、特に限定されず、一般に市販されているクロロプレンゴムを用いることができる。
【００２３】
（シラン化合物）
実施形態によるクロロプレンゴム組成物は、架橋剤として、シラン化合物を含む。シラン化合物としては、アミノ基及び加水分解性シリル基を有するもの（アミノシラン）を用いることができる。アミノ基は、クロロプレンゴムと反応してグラフト重合する置換基である。シラン化合物は、アミノ基によりクロロプレンゴムとグラフト重合することで、クロロプレンゴムに加水分解性シリル基を導入する。アミノ基としては、クロロプレンゴムとグラフト重合できるものであれば特に限定されない。加水分解性シリル基は、加水分解によりシラノール基となり、脱水縮合（シラノール縮合）することでクロロプレンゴムを架橋する。このようなシラン化合物としては、例えばＮ−フェニル−３−アミノプロピルトリメトキシシラン等を用いることができる。
【００２４】
（耐油性向上成分）
実施形態によるクロロプレンゴム組成物は、耐油性向上成分として、常温で固体であり融点が１２０℃以上２００℃未満の酸化防止剤、および酸化亜鉛の少なくとも一方を含む。なお、ここで、常温とは１５℃〜２５℃である。
【００２５】
常温で固体であり融点が１２０℃以上２００℃未満の酸化防止剤としては、例えばフェノール系の酸化防止剤を用いることができ、例えば２，２’−メチレンビス（４−メチル−６−ｔｅｒｔ−ブチルフェノール）（ｍ．ｐ．≧１２０℃）、４，４’−チオビス（３−メチル−６−ｔｅｒｔ−ブチルフェノール）（ｍ．ｐ．≧１５５℃）、２，５−ジ−ｔｅｒｔ−アミルハイドロキノン（ｍ．ｐ．≧１７２℃）等を用いることができる。
【００２６】
なお、ここで、融点とは、酸化防止剤の融点範囲の下限温度、すなわち、融解が開始する下限温度を指す。
【００２７】
常温で固体であり融点が１２０℃以上２００℃未満の酸化防止剤の含有量は、クロロプレンゴム組成物の架橋成形体における充分な耐油性を得るために、クロロプレンゴム１００質量部に対して２質量部以上とすることが好ましく、また、クロロプレンゴム組成物の架橋成形体における充分な初期の引張特性を得るために、クロロプレンゴム１００質量部に対して５質量部以下とすることが好ましい。
【００２８】
酸化亜鉛としては、特に限定されず、一般に市販されている酸化亜鉛（亜鉛華）を用いることができる。
【００２９】
酸化亜鉛の含有量は、クロロプレンゴム組成物の架橋成形体における充分な耐油性を得るために、クロロプレンゴム１００質量部に対して０．１質量部以上とすることが好ましく、また、クロロプレンゴム組成物の架橋成形体における充分な初期の引張特性等を得るために、クロロプレンゴム１００質量部に対して１質量部以下とすることが好ましい。
【００３０】
実施形態によるクロロプレンゴム組成物は、耐油性向上成分として、さらに、常温で液体である酸化防止剤を含むことがより好ましい。つまり、耐油性向上成分として、常温で固体であり融点が１２０℃以上２００℃未満の酸化防止剤、および酸化亜鉛の少なくとも一方と、常温で液体である酸化防止剤とが組み合わされて用いられていることがより好ましい。常温で液体である酸化防止剤としては、例えばアミン系の酸化防止剤を用いることが好ましい。
【００３１】
液体である酸化防止剤は、クロロプレンゴム組成物中への分散性が高いという観点で好ましいが、耐油試験等により、クロロプレンゴム組成物から流出することがあり、その耐油性向上効果が低減することがある。このため、上述のような固体の耐油性向上成分と、組み合わせて用いられることが好ましい。
【００３２】
常温で液体である酸化防止剤の含有量は、耐油性向上のために、クロロプレンゴム１００質量部に対して０．１質量部以上とすることが好ましく、また、クロロプレンゴム組成物からの流出を抑制するために、クロロプレンゴム１００質量部に対して１０質量部以下とすることが好ましい。
【００３３】
（シラノール縮合触媒）
実施形態によるクロロプレンゴム組成物は、成形後の架橋速度を向上させるために、シラノール縮合触媒を含むことが好ましい。シラノール縮合触媒としては、例えば有機錫系触媒を用いることができる。シラノール縮合触媒の含有量は適宜調整することができる。
【００３４】
（その他の添加剤）
実施形態によるクロロプレンゴム組成物には、必要に応じて、その他の添加剤、例えば各種の可塑剤、滑剤、充填剤、難燃剤、安定剤、着色剤等の一般的な配合剤が添加されていてもよい。
【００３５】
（２）クロロプレンゴム組成物の成形体
上述のクロロプレンゴム組成物を成形することで、クロロプレンゴム組成物の成形体を形成することができる。また、クロロプレンゴム組成物の成形体を架橋することで、クロロプレンゴム組成物の架橋成形体を作製することができる。なお、未架橋の成形体と、架橋後の成形体とをまとめて、単に、成形体と呼ぶこともある。
【００３６】
（ケーブル）
図１（ａ）を参照し、成形体の第１の例として、ケーブルのシースについて説明する。図１（ａ）は、第１の成形体の例のシース３０を有するケーブル１０を示す概略断面図である。
【００３７】
ケーブル１０は、複数本（例えば３本）の電線２０が撚り合わされて構成された撚り合せコア２５と、撚り合せコア２５の外周に被覆されたシース３０とから構成されている。各電線２０は、例えば銅で形成された導体２１と、例えばエチレンプロピレンゴム（ＥＰＲ）で形成され導体２１の外周に被覆された絶縁体２２とから構成されている。シース３０は、クロロプレンゴム組成物の成形体として、例えば押出成形により形成することができる。
【００３８】
（シート）
図１（ｂ）を参照し、成形体の第２の例として、シートについて説明する。図１（ｂ）は、第２の成形体の例のシート４０を示す概略断面図である。シート４０は、クロロプレンゴム組成物の成形体として、例えば押出成形により形成することができる。
【００３９】
（その他の成形体）
上述のクロロプレンゴム組成物は、ケーブルのシース、シートに限定されず、必要に応じて、様々な成形体の材料として用いることができる。例えば、絶縁電線の導体の外周に被覆される絶縁体に用いてもよい。その他、例えば、異型を含むソリッド押出成形物、ホース類に用いてもよく、例えばこれらに用いる場合、内部に直線状金属線や金属、天然・合成ポリマ糸を編んだタイプの構造のものに特に適している。
【００４０】
なお、上述のクロロプレンゴム組成物を、ケーブルのシースとして用いる場合でも、絶縁電線の絶縁体として用いる場合でも、導体の外周に、上述のクロロプレンゴム組成物の成形体である絶縁層（ケーブルにおけるシース、または、絶縁電線における絶縁体）が配置された構造は共通と捉えることができる。
【００４１】
（３）クロロプレンゴム組成物の成形体の製造方法
以下、クロロプレンゴム組成物の成形体の製造方法について、より具体的に説明する。
【００４２】
（ケーブルの製造方法）
図２（ａ）を参照し、成形体の製造方法の第１の例として、ケーブルの製造方法について説明する。図２（ａ）は、上述のケーブル１０の製造工程の例を示す概略図である。
【００４３】
押出機１００のホッパー１０１から、クロロプレンゴムと耐油性向上成分とを含む（シラン化合物と有機錫系触媒とはまだ含まない）クロロプレンゴム組成物５１を供給する。また、押出機１００の途中（ホッパー１０１よりも下流側）に設けられた第１、第２の投入口１０２、１０３から、それぞれ、シラン化合物５２と有機錫系触媒５３とを、ポンプで圧入して供給する。このようにして、クロロプレンゴムに耐油性向上成分、シラン化合物、および有機錫系触媒が混合されたクロロプレンゴム組成物を調整し、上流側から押出機１００に供給された撚り合せコア２５の外周に被覆して、クロロプレンゴム組成物の成形体としてシース３０ａを有するケーブル１０ａを形成する。
【００４４】
なお、成形体等の参照番号に「ａ」、「ｂ」、「ｃ」を付して、架橋状態を区別する。後述の一次架橋設備１１０で一次架橋される前の、架橋されていない状態については「ａ」を付し、一次架橋設備１１０で一次架橋された段階の状態については「ｂ」を付し、後述の二次架橋設備１３０で二次架橋された段階の状態については「ｃ」を付す。
【００４５】
押出機１００から送り出されたケーブル１０ａを、押出機１００の下流側に配置された一次架橋設備１１０に供給する。ケーブル１０ａを移動させながら連続的に、一次架橋設備１１０により、シース３０ａの一次架橋処理を行う。一次架橋設備１１０から、一次架橋されたシース３０ｂを有するケーブル１０ｂが送り出される。一次架橋設備１１０から送り出されたケーブル１０ｂを、巻取ドラム１２０に巻き取る。
【００４６】
一次架橋では、ケーブル１０ｂを巻取ドラム１２０に巻き取った際に変形の無いレベルまで架橋を行う。例えば、巻取時の架橋結合数が０．３×１０−４ｍｏｌ／ｇ 以上となるように、また例えば、巻取時の変形率（４０℃、７００ｇ／ｃｍ２における永久変形）が３％以下となるように、一次架橋を行うことが好ましい。
【００４７】
押出機１００における押出温度（成形温度）は、好ましくは８０℃以上１００℃以下である。押出温度を８０℃以上とすることにより、シース３０ａを、一次架橋設備１１０内で所定の架橋温度まで昇温する時間を極力短時間に抑えることができる。また、押出温度を１００℃以下とすることで、一次架橋前に押出機１００内でのプレ架橋（早期架橋、スコーチ）が進行し過ぎて、一部分の粘度が上昇し、「つぶ」や「ふくれ」などの外観不良が生じることを抑制できる。
【００４８】
一次架橋設備１１０内では、シース３０ａを、０．１ＭＰａ以上０．６ＭＰａ以下の圧力下で温浴あるいは微加圧水蒸気に暴露し、水分を供給するとともに加熱することで、シース３０ａの架橋を行う。０．１ＭＰａ以上０．６ＭＰａ以下の圧力下でシース３０ａを加熱することにより、架橋時の材料の変形を抑制することができる。一次架橋設備１１０における加熱温度は、例えば９５℃以上２００℃以下の範囲内の温度とすることが好ましい。
【００４９】
一次架橋設備１１０内の底部には、シース３０ａの変形やキズ防止のために、ガイドロール等を取り付けておくことが望ましい。
【００５０】
その後、ケーブル１０ｂが巻き取られた巻取ドラム１２０を、二次架橋設備１３０内に配置して、シース３０ｂの二次架橋処理を行うことで、二次架橋されたシース３０ｃを有するケーブル１０ｃが作製される。二次架橋設備１３０としては、さらに加湿可能なサウナの他に、材料に残留している水分でシラン架橋を進行させるための乾燥室も適用できる。
【００５１】
二次架橋では、製品レベルまで架橋を行う。例えば、８０℃サウナあるいは８０℃乾燥室内で３日間さらに架橋することで、引張強さが１３ＭＰａ以上かつ引張破断伸びが３００％以上、１２０℃×１８ｈの耐油試験後の耐油性（強度残率および伸び残率）が６５％以上となるように、二次架橋を行うことが好ましい。
【００５２】
なお、ここでは、クロロプレンゴム組成物の未架橋の成形体としてシース３０ａを例示して、押出し、一次架橋、二次架橋の条件や効果等について説明しているが、これらは、クロロプレンゴム組成物の未架橋の成形体としてシート４０ａを例示する、後述の成形体の製造方法の第２の例、第３の例でも同様である。
【００５３】
なお、押出機１００の前後には、芯線、コアの送り出し機、芯線、コアのアキュムレータ、製品巻き取り機、外径測定器、ケーブルのアキュムレータ他必要な設備を備えることができる。
【００５４】
（シートの製造方法（その１））
図２（ｂ）を参照し、成形体の製造方法の第２の例として、シートの製造方法について説明する。図２（ｂ）は、上述のシート４０の製造工程の例を示す概略図である。
【００５５】
成形体の製造方法の第１の例と対応する装置等について、説明の煩雑さを避けるため、同一の参照番号を用いて説明する。また、成形体の製造方法の第１の例と同様に、成形体等の参照番号に「ａ」、「ｂ」、「ｃ」を付して、架橋状態を区別する。なお、これらは、成形体の製造方法の第３の例でも同様である。
【００５６】
押出機１００のホッパー１０１から、クロロプレンゴムと耐油性向上成分と有機錫系触媒とを含む（シラン化合物はまだ含まない）クロロプレンゴム組成物６１を供給する。また、押出機１００の途中に設けられた第１の投入口１０２から、シラン化合物６２をポンプで圧入して供給する。このようにして、クロロプレンゴムに耐油性向上成分、シラン化合物、および有機錫系触媒が混合されたクロロプレンゴム組成物を調整し、押出機１００からＴダイを介して押出すことで、クロロプレンゴム組成物の成形体としてシート４０ａを形成する。
【００５７】
押出機１００から送り出されたシート４０ａを、押出機１００の下流側に配置された一次架橋設備１１０に供給する。シート４０ａを移動させながら連続的に、一次架橋設備１１０により、シート４０ａの一次架橋処理を行う。一次架橋設備１１０から、一次架橋されたシート４０ｂが送り出される。一次架橋設備１１０から送り出されたシート４０ｂを、巻取ドラム１２０に巻き取る。一次架橋では、ケーブル１０ｂを巻取ドラム１２０に巻き取った際に変形の無いレベルまで架橋を行う。
【００５８】
その後、シート４０ｂが巻き取られた巻取ドラム１２０を、二次架橋設備１３０内に配置して、シート４０ｂの二次架橋処理を行うことで、二次架橋されたシート４０ｃが作製される。二次架橋設備１３０としては、さらに加湿可能なサウナの他に、材料に残留している水分でシラン架橋を進行させるための乾燥室も適用できる。二次架橋では、製品レベルまで架橋を行う。
【００５９】
押出し、一次架橋、二次架橋の条件や効果等については、成形体の製造方法の第１の例と同様である。
【００６０】
（シートの製造方法（その２））
再び図２（ｂ）を参照し、成形体の製造方法の第３の例として、シートの製造方法について説明する。以下、主に、成形体の製造方法の第２の例との違いについて説明する。
【００６１】
押出機１００のホッパー１０１から、クロロプレンゴムと耐油性向上成分とシラン化合物とを含む（有機錫系触媒はまだ含まない）クロロプレンゴム組成物７１を供給する。また、押出機１００の途中に設けられた第１の投入口１０２から、有機錫系触媒７２をポンプで圧入して供給する。このようにして、クロロプレンゴムに耐油性向上成分、シラン化合物、および有機錫系触媒が混合されたクロロプレンゴム組成物を調整し、押出機１００からＴダイを介して押出すことで、クロロプレンゴム組成物の成形体としてシート４０ａを形成する。
【００６２】
クロロプレンゴムと耐油性向上成分とシラン化合物とを含むクロロプレンゴム組成物７１としては、例えば、耐油性向上成分も含ませてペレット化したクロロプレンゴムにフィラ（無機充填剤）を打粉した後にシラン化合物を含浸させた材料を用いることができる。フィラとしては、例えば炭酸カルシウム等が用いられる。このような材料を用いることにより、押出前にシラン化合物をクロロプレンゴムに混練する熱履歴で早期架橋が進行して押出外観が荒れることを、抑制することができる。
【００６３】
その後の一次架橋および二次架橋の工程は、成形体の製造方法の第２の例と同様にして行うことができる。押出し、一次架橋、二次架橋の条件や効果等については、成形体の製造方法の第１、第２の例と同様である。
【００６４】
なお、以上の説明では、成形体を形成するクロロプレンゴム組成物の調整の仕方として、押出機１００のホッパーからクロロプレンゴムと耐油性向上成分とを含むクロロプレンゴム組成物を供給し、押出機１００の途中の投入口から有機錫系触媒とシラン化合物とを供給する態様において、成形体としてケーブルのシースを形成する例について説明したが、必要に応じて、このようなクロロプレンゴム組成物の調整の仕方で、成形体としてシート（あるいはその他の成形体）を形成してもよい。
【００６５】
また、以上の説明では、成形体を形成するクロロプレンゴム組成物の調整の仕方として、押出機１００のホッパーからクロロプレンゴムと耐油性向上成分と有機錫系触媒とを含むクロロプレンゴム組成物を供給し、押出機１００の途中の投入口からシラン化合物を供給する態様、および、押出機１００のホッパーからクロロプレンゴムと耐油性向上成分とシラン化合物とを含むクロロプレンゴム組成物を供給し、押出機１００の途中の投入口から有機錫系触媒を供給する態様において、成形体としてシートを形成する例について説明したが、必要に応じて、このようなクロロプレンゴム組成物の調整の仕方で、成形体としてケーブルのシース（あるいはその他の成形体）を形成してもよい。
【００６６】
なお、押出機１００のホッパーから供給される材料、あるいは、押出機１００の途中に設けられた投入口から供給される材料に、必要に応じて適宜、各種添加剤を配合してもよい。
【００６７】
（４）本実施形態の効果
本実施形態によれば、例えば、以下に示す１つまたは複数の効果が得られる。
【００６８】
耐油性向上成分として、クロロプレンゴム１００質量部に対して２質量部以上５質量部以下含有された融点が１２０℃以上２００℃未満の酸化防止剤、および、クロロプレンゴム１００質量部に対して０．１質量部以上１質量部以下含有された酸化亜鉛の少なくとも一方を含むことで、架橋成形体における耐油性に優れたクロロプレンゴム組成物を得ることができる。このようなクロロプレンゴム組成物の架橋成形体は、初期の引張特性にも優れる。
【００６９】
比較的低温で架橋できエネルギーコスト低減の観点で優れている、クロロプレンゴムをシラン架橋した材料において、耐油性を向上させることができる。つまり、エネルギーコストに優れるとともに、耐油性に優れたクロロプレンゴム組成物を得ることができる。
【実施例】
【００７０】
以下、実施例について、比較例とともに説明する。
【００７１】
実施例および比較例では、クロロプレンゴム組成物の成形体として、シートと、ケーブル（３ＰＮＣＴ）のシースとを作製した。
【００７２】
作製したシートのサイズは、厚さ２ｍｍ、幅２０ｍｍである。
【００７３】
作製したケーブル（電線：３本×２２ｍｍ２）の各部位のサイズは、以下の通りである。
導体構成（外径／本数／素線径）：７ｍｍ／２０本／０．４５ｍｍ
絶縁体厚さ：１．２ｍｍ
シース厚さ：２．７ｍｍ
仕上り外径：２６ｍｍ
【００７４】
電線の絶縁体は、硫黄架橋ＥＰＲの各色（赤、白、黒）を導体上に所定の厚さに押出し被覆後、加圧水蒸気により架橋して得た。
【００７５】
電線３本を撚り合わせて撚り合せコアを形成した後、その外周にクロロプレンゴム組成物を押出機により押出し被覆して、シースを形成した。
【００７６】
表１に、クロロプレンゴム組成物の各材料（ＣＲ−１〜ＣＲ−２１）の配合を示す。各成分について、クロロプレンゴム１００質量部に対する含有量を示す。
【表１】
0006651793.tif 000002
【００７７】
クロロプレンゴムとしては、Ｗタイプ（非硫黄変性タイプ）のものを用いた。
【００７８】
シラン化合物としては、Ｎ−フェニル−３−アミノプロピルトリメトキシシランを用いた。
【００７９】
耐油性向上成分に関しては、常温で固体である酸化防止剤として、表１に示す酸化防止剤１〜酸化防止剤１０について検討し、酸化防止剤の融点や含有量の影響を調べた。また、耐油性成分に関しては、酸化亜鉛についても検討した。
【００８０】
耐油性向上成分としては、常温で液体である酸化防止剤も組み合わせて用いた。常温で液体である酸化防止剤としては、アミン系の酸化防止剤を用いた。
【００８１】
シラノール縮合触媒としては、有機錫系触媒を用いた。
【００８２】
その他の添加物としては、マグネシア、ステアリン酸、カーボンブラック、ナフテン系プロセスオイルを配合した。
【００８３】
表１に示すクロロプレンゴム組成物の各材料（ＣＲ−１〜ＣＲ−２１）を、実施例１〜１０および比較例１〜１１において、シートまたはケーブルのシースに加工した。表２に、各実施例、比較例と各材料との対応、各材料と加工形状との対応、押出条件、一次架橋、二次架橋の架橋条件、および、各実施例、比較例における試験結果を示す。なお、表２では、実施例を「実」、比較例を「比」と省略して表記している。
【表２】
0006651793.tif 000003
【００８４】
実施例１〜１０および比較例１〜１１のすべてにおいて、押出温度は１００℃とし、一次架橋は０．４ＭＰａの水蒸気により１４５℃で１０分間行い、二次架橋は８０℃乾燥を３日行った。
【００８５】
実施例１、２、４〜７、９、１０、比較例１〜１１ではシートを作製し、実施例３、８では撚り合せコアの外周にシースを形成してケーブルを作製した。
【００８６】
実施例１〜１０および比較例１〜１１の各特性評価は次の通りである。
【００８７】
（引張強さ、伸び）
引張特性の評価は、ＪＩＳ Ｃ ３３２７に準拠し、３号ダンベルで厚さ２ｍｍの試料片を打抜き、引張速度５００ｍｍ／ｍｉｎで実施した。初期の引張特性として、引張強さ（ＴＳ）≧１３ＭＰａ、伸び（ＴＥ）≧３００％を合格とした。
【００８８】
（耐油性）
３号ダンベルで打抜いた厚さ２ｍｍの試料片を、ＪＩＳＫ ６２５８に規定するＮｏ．２油中において１２０℃で１８ｈ（１２０℃×１８ｈ）保管後、引張速度５００ｍｍ／ｍｉｎで引張試験を実施し、引張強度残率（ＴＳ残）および伸び残率（ＴＥ残）を評価した。引張強度残率、伸び残率のいずれも６５％以上（規格は６０％以上）を合格とした。
【００８９】
実施例１〜１０は、いずれも、クロロプレンゴム１００質量部に対して２質量部以上５質量部以下含有された融点が１２０℃以上２００℃未満の酸化防止剤、および、クロロプレンゴム１００質量部に対して０．１質量部以上１質量部以下含有された酸化亜鉛の少なくとも一方を含むことで、初期引張強さ≧１３ＭＰａおよび初期伸び≧３００％を満たし初期の引張特性評価に合格するとともに、耐油引張強度残率≧６５％および耐油伸び残率≧６５％を満たし耐油性評価に合格している。
【００９０】
特に、融点が１２０℃以上２００℃未満の酸化防止剤、および酸化亜鉛の両方を含有する実施例１０は、耐油伸び残率が７４と顕著に高くなっている。
【００９１】
これに対し、比較例１〜５、８〜１０は、融点が１２０℃以上２００℃未満の酸化防止剤、酸化亜鉛のいずれも含まず、耐油伸び残率が６４以下と小さくなっている。
【００９２】
比較例６は、融点が１２０℃以上２００℃未満の酸化防止剤の添加量が少なく、耐油伸び残率が６１と小さくなっている。
【００９３】
比較例７は、融点が１２０℃以上２００℃未満の酸化防止剤の添加量が過剰で、耐油伸び残率は６５と大きいものの、初期伸びが２９０で規格を下回っている。
【００９４】
比較例１１は、酸化亜鉛の添加量が過剰で、初期伸びが２９０と規格を下回っている。また、耐油伸び残率も６２と小さくなっている。
【００９５】
以上、実施形態および実施例に沿って本発明を説明したが、本発明はこれらに制限されるものではない。例えば、種々の変更、改良、組み合わせ等が可能なことは当業者に自明であろう。
【００９６】
以下、本発明の好ましい形態について付記する。
【００９７】
（付記１）
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物。
【００９８】
（付記２）
前記常温で固体であり融点が１２０℃以上２００℃未満の酸化防止剤は、フェノール系の酸化防止剤である付記１に記載のクロロプレンゴム組成物。
【００９９】
（付記３）
さらに、常温で液体である酸化防止剤を含み、
前記耐油性向上成分として、前記常温で固体であり融点が１２０℃以上２００℃未満の酸化防止剤、および前記酸化亜鉛の少なくとも一方と、前記常温で液体である酸化防止剤とが組み合わされて用いられている付記１または２に記載のクロロプレンゴム組成物。
【０１００】
（付記４）
前記常温で液体である酸化防止剤は、アミン系の酸化防止剤である付記３に記載のクロロプレンゴム組成物。
【０１０１】
（付記５）
前記耐油性向上成分として、前記常温で固体であり融点が１２０℃以上２００℃未満の酸化防止剤、および酸化亜鉛の両方を含む付記１〜４のいずれか１つに記載のクロロプレンゴム組成物。
【０１０２】
（付記６）
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物の成形体。
【０１０３】
（付記７）
導体と、
前記導体の外周に配置された絶縁層と、
を有する絶縁電線またはケーブルであって、
前記絶縁層は、クロロプレンゴム組成物の架橋成形体であり、
前記クロロプレンゴム組成物は、
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、絶縁電線またはケーブル。
【０１０４】
（付記８）
クロロプレンゴムと、
シラン化合物と、
耐油性向上成分として、常温で固体であり融点が１２０℃以上２００℃未満の酸化防止剤、および酸化亜鉛の少なくとも一方と、
を含み、
前記常温で固体であり融点が１２０℃以上２００℃未満の酸化防止剤の含有量は、前記クロロプレンゴム１００質量部に対して２質量部以上５質量部以下であり、
前記酸化亜鉛の含有量は、前記クロロプレンゴム１００質量部に対して０．１質量部以上１質量部以下である、クロロプレンゴム組成物
により成形体を形成する工程と、
前記成形体を、０．１ＭＰａ以上０．６ＭＰａ以下の水蒸気あるいは温浴で加熱することで架橋する工程と、
を有するクロロプレンゴム組成物の成形体の製造方法。
【０１０５】
（付記９）
前記成形体を形成する工程では、押出機の途中から、前記シラン化合物をポンプで圧入する付記８に記載のクロロプレンゴム組成物の成形体の製造方法。
【０１０６】
（付記１０）
前記クロロプレンゴム組成物として、ペレット化した前記クロロプレンゴムにフィラを打粉し前記シラン化合物を含浸させた材料が用いられる付記８に記載のクロロプレンゴム組成物の成形体の製造方法。
【０１０７】
（付記１１）
前記成形体を形成する工程では、押出機のホッパーから、前記クロロプレンゴム組成物を投入する付記１０に記載のクロロプレンゴム組成物の成形体の製造方法。
【０１０８】
（付記１２）
前記成形体を架橋する工程では、巻取時の架橋結合数が０．３×１０−４ｍｏｌ／ｇ 以上となるように架橋し、
架橋された前記成形体を、巻取ドラムに巻取る工程をさらに有する、
付記８〜１１のいずれか１つに記載のクロロプレンゴム組成物の成形体の製造方法。
【０１０９】
（付記１３）
前記成形体を架橋する工程では、巻取時の変形率として４０℃、７００ｇ／ｃｍ２における永久変形が３％以下となるように架橋し、
架橋された前記成形体を、巻取ドラムに巻取る工程をさらに有する、
付記８〜１２のいずれか１つに記載のクロロプレンゴム組成物の成形体の製造方法。
【０１１０】
（付記１４）
さらに、前記巻取ドラムに巻取る工程の後に、前記成形体を、引張強さが１３ＭＰａ以上かつ引張破断伸びが３００％以上、１２０℃で１８ｈの耐油試験後の耐油性として強度残率および伸び残率が６５％以上となるように、８０℃サウナあるいは８０℃乾燥室内で３日間架橋する工程を有する、
付記１２または１３に記載のクロロプレンゴム組成物の成形体の製造方法。
【符号の説明】
【０１１１】
１０、１０ａ、１０ｂ、１０ｃ  ケーブル
２０  電線
２１  導体
２２  絶縁体
２５  撚り合せコア
３０、３０ａ、３０ｂ、３０ｃ  シース
４０、４０ａ、４０ｂ、４０ｃ  シート
１００  押出機
１０１  ホッパー
１０２、１０３  投入口
１１０  一次架橋設備
１２０  巻取ドラム
１３０  二次架橋設備
【図１】
0006651793.tif 000004
【図２】
0006651793.tif 000005